(57)【要約】【課題】硬質で平滑な電極を接続するための異方性導電接着剤に用いられたときであっても、十分な絶縁抵抗を維持しながら十分な導電性を得ることが可能な被覆導電粒子を提供すること。【解決手段】プラスチック核体１０とプラスチック核体１０に化学結合により吸着した第一の非導電性無機粒子３０とを有する複合粒子７と、複合粒子７を覆う金属めっき層２０と、金属めっき層２０の表面に吸着した第二の非導電性無機粒子３５と、を備える被覆導電粒子１。金属めっき層２０は、突起部２０ａを形成する表面を有している。第一の非導電性無機粒子３０及び第二の非導電性無機粒子３５が金属めっき層２０よりも硬い。【選択図】図１
2011029180.tif 000002
【特許請求の範囲】
【請求項１】
プラスチック核体と該プラスチック核体に化学結合により吸着した第一の非導電性無機粒子とを有する複合粒子と、
該複合粒子を覆う金属めっき層と、
該金属めっき層の表面に吸着した第二の非導電性無機粒子と、を備え、
前記金属めっき層が、突起部を形成する表面を有しており、
前記第一の非導電性無機粒子及び前記第二の非導電性無機粒子が前記金属めっき層よりも硬い、被覆導電粒子。
【請求項２】
前記第一の非導電性無機粒子の平均粒子径が、前記第二の非導電性無機粒子の平均粒子径よりも小さい、請求項１に記載の被覆導電粒子。
【請求項３】
前記プラスチック核体を２００℃において２０％圧縮変位させたときの前記プラスチック核体の圧縮弾性率が、８０ｋｇｆ／ｍｍ２以上３００ｋｇｆ／ｍｍ２以下である、請求項１又は２に記載の被覆導電粒子。
【請求項４】
前記複合粒子が、前記プラスチック核体に吸着した高分子電解質層を更に有しており、該高分子電解質層を介した化学結合により前記非導電性無機粒子が前記プラスチック核体に吸着している、請求項１〜３のいずれか一項に記載の被覆導電粒子。
【請求項５】
前記プラスチック核体、前記高分子電解質層及び前記第一の非導電性無機粒子がそれぞれ官能基を有しており、前記高分子電解質層の官能基が、前記プラスチック核体及び前記第一の非導電性無機粒子それぞれの官能基と化学結合している、請求項４に記載の被覆導電粒子。
【請求項６】
前記高分子電解質層の官能基が、前記プラスチック核体及び前記第一の非導電性無機粒子それぞれの官能基と静電相互作用により化学結合している、請求項５に記載の被覆導電粒子。
【請求項７】
前記プラスチック核体が有する官能基が、水酸基、カルボキシル基、アルコキシ基、グリシジル基及びアルコキシカルボニル基からなる群より選ばれる少なくとも１種である、請求項６に記載の被覆導電粒子。
【請求項８】
前記金属めっき層に吸着した高分子電解質層が更に備えられており、該高分子電解質層を介して前記第二の非導電性無機粒子が前記金属めっき層に吸着している、請求項１〜７のいずれか一項に記載の被覆導電粒子。
【請求項９】
前記プラスチック核体に吸着した前記高分子電解質及び前記金属めっき層に吸着した前記高分子電解質層が、ポリアミンから形成されている、請求項４〜８のいずれか一項に記載の被覆導電粒子。
【請求項１０】
前記金属めっき層がニッケル、パラジウム、金又はこれらの組み合わせから構成されており、前記第一の非導電性無機粒子及び前記第二の非導電性無機粒子がシリカ粒子である、請求項１〜９のいずれか一項に記載の被覆導電粒子。
【発明の詳細な説明】
【技術分野】
【０００１】
本発明は、異方性導電接着剤に好適に用いられる被覆導電粒子に関する。
【背景技術】
【０００２】
液晶表示用ガラスパネルに液晶駆動用ＩＣを実装する方式は、ＣＯＧ（Ｃｈｉｐ−ｏｎ−Ｇｌａｓｓ）実装とＣＯＦ（Ｃｈｉｐ−ｏｎ−Ｆｌｅｘ）実装の２種類に大別することができる。ＣＯＧ実装では、導電粒子を含む異方性導電接着剤を用いて液晶用ＩＣを直接ガラスパネル上に接合する。一方、ＣＯＦ実装では、金属配線を有するフレキシブルテープに液晶駆動用ＩＣを接合し、導電粒子を含む異方性導電接着剤を用いてそれらをガラスパネルに接合する。ここでいう異方性とは、加圧方向には導通し、非加圧方向では絶縁性を保つという意味である。
【０００３】
ところが、近年の液晶表示の高精細化に伴い、液晶駆動用ＩＣの回路電極である金バンプは狭ピッチ化、狭面積化しており、そのため、異方性導電接着剤の導電粒子が隣接する回路電極間に流出してショートを発生させるといった問題が発生することがある。特にＣＯＧ実装ではその傾向が顕著である。さらに、隣接する回路電極間に導電粒子が流出すると、金バンプとガラスパネルとの間に捕捉される導電粒子数が減少する結果、対向する回路電極間の接続抵抗が上昇し、接続不良を起こすといった問題もあった。
【０００４】
近年、ガラスパネル上の配線がＩＴＯ（Ｉｎｄｉｕｍ  Ｔｉｎ  Ｏｘｉｄｅ）からより平滑性の高いＩＺＯ（Ｉｎｄｉｕｍ  Ｚｉｎｃ  Ｏｘｉｄｅ）に置き換わりつつある。電極の平滑性が高くなると、通常の導電粒子では導電性の確保が困難になる傾向がある。
【０００５】
一方で隣接する電極間のスペースが１５μｍ以下であるような微細な回路になると、本来絶縁性を維持しなければならない電極間のショートが発生するため、導電性を向上させつつも絶縁性を維持することが必要である。
【０００６】
そこで、これらの問題を解決する方法として、表面に突起を有する導電粒子が提案されている（特許文献１〜３）。また、特許文献４〜１０は、母粒子の表面に子粒子を吸着させた後に全体をめっきしたタイプの導電粒子を開示している。
【０００７】
絶縁性を向上させる技術として、特許文献１１には金属粒子の表面に樹脂皮膜を形成するタイプの導電粒子に関する記載がある。また、特許文献１２には官能基を有する金属上に官能基を有する樹脂粒子をヘテロ凝集させることで絶縁性を向上させたタイプの導電粒子に関する記載がある。さらに、これらを組み合わせた改良案として、特許文献１３、１４では、突起を有する導電粒子に樹脂粒子をヘテロ凝集させる技術に関する記載がある。
【先行技術文献】
【特許文献】
【０００８】
【特許文献１】特開平１０−１０１９６２号公報
【特許文献２】特開２０００−２４３１３２号公報
【特許文献３】特開２００４−２３８７３８号公報
【特許文献４】特開平４−３６９０２号公報
【特許文献５】特開平８−５５５１４号公報
【特許文献６】特許第４２４３２７９号公報
【特許文献７】特開２００６−２１６３８８号公報
【特許文献８】特開２００６−３３１７１４号公報
【特許文献９】特開２００７−３５５７３号公報
【特許文献１０】特開２００６−２２８４７５号公報
【特許文献１１】特開２００５−６３９０４号公報
【特許文献１２】特開２００３−２６８１３号公報
【特許文献１３】特開２００５−４４７７３号公報
【特許文献１４】特開２００６−５９７２１号公報
【発明の概要】
【発明が解決しようとする課題】
【０００９】
しかしながら、従来の導電粒子を用いた異方性導電接着剤は、例えばＩＺＯのような硬質で平滑な電極を接続する際、十分な絶縁抵抗を維持しながら導電性の点で更なる改良が求められていた。
【００１０】
そこで、本発明の目的は、硬質で平滑な電極を接続するための異方性導電接着剤に用いられたときであっても、十分な絶縁抵抗を維持しながら十分な導電性を得ることが可能な被覆導電粒子を提供することにある。
【課題を解決するための手段】
【００１１】
本発明は、プラスチック核体と該プラスチック核体に化学結合により吸着した第一の非導電性無機粒子とを有する複合粒子と、該複合粒子を覆う金属めっき層と、該金属めっき層の表面に吸着した第二の非導電性無機粒子と、を備える被覆導電粒子に関する。金属めっき層は、突起部を形成する表面を有している。第一の非導電性無機粒子及び第二の非導電性無機粒子が金属めっき層よりも硬い。
【００１２】
本発明に係る被覆導電粒子は、上記特定の構成を備えたことにより、硬質で平滑な電極を接続するための異方性導電接着剤に用いられたときであっても、十分な絶縁抵抗を維持しながら十分な導電性を得ることが可能なものとなった。
【００１３】
第一の非電性無機粒子の平均粒子径は、第二の非導電性無機粒子の平均粒子径よりも小さいことが好ましい。
【００１４】
プラスチック核体を２００℃において２０％圧縮変位させたときのプラスチック核体の圧縮弾性率は、８０ｋｇｆ／ｍｍ２以上３００ｋｇｆ／ｍｍ２以下であることが好ましい。
【００１５】
上記複合粒子は、プラスチック核体に吸着した高分子電解質層を更に有しており、該高分子電解質層を介した化学結合により第一の非導電性無機粒子がプラスチック核体に吸着していることが好ましい。例えば、プラスチック核体、高分子電解質層及び第一の非導電性無機粒子がそれぞれ官能基を有しており、高分子電解質層の官能基が、プラスチック核体及び第一の非導電性無機粒子それぞれの官能基と化学結合していてもよい。
【００１６】
この場合、高分子電解質層の官能基が、プラスチック核体及び第一の非導電性無機粒子それぞれの官能基と静電相互作用により化学結合していることが好ましい。
【００１７】
また、プラスチック核体が有する官能基は、水酸基、カルボキシル基、アルコキシ基、グリシジル基及びアルコキシカルボニル基からなる群より選ばれる少なくとも１種であることが好ましい。
【００１８】
金属めっき層に吸着した高分子電解質層が更に備えられており、該高分子電解質層を介して第二の非導電性無機粒子が金属めっき層に吸着していることが好ましい。
【００１９】
プラスチック核体に吸着した高分子電解質及び金属めっき層に吸着した高分子電解質層は、ポリアミンから形成されていることが好ましい。
【００２０】
金属めっき層がニッケル、パラジウム、金又はこれらの組み合わせから構成されていることが好ましい。第一の非導電性無機粒子及び第二の非導電性無機粒子はシリカ粒子であることが好ましい。
【発明の効果】
【００２１】
本発明によれば、硬質で平滑な電極を接続するための異方性導電接着剤に用いられたときであっても、十分な絶縁抵抗を維持しながら十分な導電性を得ることが可能な被覆導電粒子が提供される。また、本発明によれば被覆導電粒子のめっき剥がれが発生し難く、めっき剥がれに起因する導通不良も効果的に防止される。第一の非導電性無機粒子だけでなく、第二の非導電性無機粒子も金属めっき層より硬いことから、第二の非導電性無機粒子が軟質である場合と比較して、絶縁性の不足がより効果的に防止される。
【図面の簡単な説明】
【００２２】
【図１】被覆導電粒子の一実施形態を示す断面図である。
【図２】接続構造体の一実施形態を示す断面図である。
【発明を実施するための形態】
【００２３】
以下、本発明の好適な実施形態について詳細に説明する。ただし、本発明は以下の実施形態に限定されるものではない。
【００２４】
図１は、被覆導電粒子の一実施形態を示す断面図である。図１に示される被覆導電粒子１は、粒子状のプラスチック核体１０とプラスチック核体１０に化学結合により吸着した複数の第一の非導電性無機粒子３０とを有する複合粒子７と、複合粒子７を覆う金属めっき層２０と、金属めっき層２０に吸着する第二の非導電性無機粒子（絶縁性微粒子）３５とを備える。
【００２５】
被覆導電粒子１の粒径は接続される回路部材の電極の間隔の最小値よりも小さいことが必要である。また、接続される電極の高さばらつきがある場合、被覆導電粒子１の粒径は高さばらつきよりも大きいことが好ましい。係る観点から、被覆導電粒子１の粒径は１〜１０μｍであることが好ましく、２．５〜５μｍであることがより好ましい。
【００２６】
プラスチック核体１０を形成する樹脂は特に限定されないが、プラスチック核体１０は、例えば、ポリメチルメタクリレート及びポリメチルアクリレートのようなアクリル樹脂、並びに、ポリエチレン、ポリプロピレン、ポリイソブチレン及びポリブタジエンのようなポリオレフィン樹脂から選ばれる樹脂を含む。プラスチック核体１０は公知の方法で合成可能であり、懸濁重合、シード重合、沈殿重合、分散重合によって合成される。プラスチック核体１０は真球状であることが好ましい。
【００２７】
プラスチック核体１０は、比較的柔らかいことが好ましい。プラスチック核体１０が硬いと、第一の非導電性無機粒子３０が吸着していることもあって、被覆導電粒子１がガラス表面を傷つける可能性がある。係る観点から、プラスチック核体１０を２００℃において２０％圧縮変位させたときのプラスチック核体の圧縮弾性率（２０％Ｋ値）は、３００ｋｇｆ／ｍｍ２以下であることが好ましく、２００ｋｇｆ／ｍｍ２以下であることが更に好ましい。プラスチック核体１０が柔らかすぎると、圧痕により粒子捕捉率を測定することが難しくなることから、プラスチック核体１０の２００℃における２０％Ｋ値は８０ｋｇｆ／ｍｍ２以上であることが好ましい。
【００２８】
プラスチック核体の２０％Ｋ値はフィッシャースコープＨ１００Ｃ（フィッシャーインスツールメント製）を使用して、以下の方法で測定される。
１）粒子試料を乗せたスライドガラスを２００℃のホットプレート上に置き、粒子の中心方向に対して、加重をかける。
２）粒子試料が２０％変形したときの圧縮変形弾性率（Ｋ２０、２０％Ｋ値）は、５０秒間で５０ｍＮの加重をかけつつ測定を行った後、下記式に従って算出する。
Ｋ２０（圧縮変形弾性率）＝（３／√２）・Ｆ２０・Ｓ２０−３／２・Ｒ−１／２
Ｆ２０：粒子を２０％変形させるのに必要な荷重（Ｎ）
Ｓ２０：２０％変形時の粒子の変形量（ｍ）
Ｒ：粒子の半径（ｍ）
【００２９】
第一の非導電性無機粒子３０は、プラスチック核体１０に対して化学結合により強固に固定される。プラスチック核体１０に対して固定された第一の非導電性無機粒子の形状を反映して、金属めっき層２０の表面に突起部２０ａが形成される。
【００３０】
第一の非導電性無機粒子３０を形成する材料は、金属めっき層２０を形成する材料よりも硬いことが好ましい。これにより、実装時に導電粒子が電極に突き刺さり、導電性が向上する。つまり、導電粒子全体を硬くするのではなく、導電粒子の一部を硬くするという考え方である。具体的には、第一の非導電性無機粒子を形成する材料はシリカ（二酸化ケイ素、モース硬度６〜７）、ジルコニア（モース硬度８〜９）、アルミナ（モース硬度９）及びダイヤモンド（モース硬度１０）から選ばれることが好ましい。モース硬度の値は共立出版株式会社化学大辞典（１９６２）を参照した。第一の非導電性無機粒子及び後述の第二の非導電性無機粒子を形成する材料のモース硬度は、金属めっき層を形成する金属のモース硬度よりも大きいことが好ましく、具体的には５以上が好ましい。非導電性無機粒子を形成する材料のモース硬度と金属めっき層を形成する金属のモース硬度の差は１．０以上であることが好ましい。金属めっき層が複層の場合は、それらを構成する全ての金属よりも、非導電性無機粒子が硬いほうが優れた効果が発揮される。第一の非導電性無機粒子３０はその表面に水酸基（−ＯＨ）を有することが望ましい。
【００３１】
絶縁性やコストの観点、及び水酸基の存在により吸着しやすいことから、粒子径を制御した水分散コロイダルシリカ（ＳｉＯ２）として供給されるシリカ粒子を第一の非導電性無機粒子３０として用いることが好ましい。水分散コロイダルシリカの市販品としては、例えば、スノーテックス、スノーテックスＵＰ（日産化学工業社製）、クオートロンＰＬシリーズ（扶桑化学工業社製）が挙げられる。絶縁信頼性の上では、分散液中のアルカリ金属イオン及びアルカリ土類金属イオンの濃度が１００ｐｐｍ以下であることが望ましい。金属アルコキシドの加水分解反応、いわゆるゾルゲル法により製造される無機酸化物微粒子が第一の非導電性無機粒子３０として好適である。モース硬度は、５以上であることが好ましく、６以上であることが更に好ましい。
【００３２】
非導電性無機粒子３０を用いる理由は、万が一不純物として残存した場合、絶縁不良を起こさないためでもある。
【００３３】
イオンマイグレーション防止やめっきの容易さの観点から、金属めっき層２０はニッケル、パラジウム、金又はこれらの組み合わせから形成されることが好ましい。ニッケル、パラジウム及び金のモース硬度は、それぞれ４．０、４．７５及び２．５である。これらの組み合わせを採用する場合、めっきの作業性を鑑みて、ニッケルめっきを行った後にパラジウム又は金の置換めっきを行うのが好ましい。
【００３４】
第一の非導電性無機粒子３０の平均粒子径は、２０〜２００ｎｍであることが好ましく、５０〜１５０ｎｍであることがより好ましい。これら平均粒子径はＢＥＴ法による比表面積換算法又はＸ線小角散乱法により測定される。第一の非導電性無機粒子３０の平均粒子径が小さいと導電性向上効果が小さくなる傾向がある。第一の非導電性無機粒子３０の平均粒子径が大きいと絶縁性が低下して、狭ピッチ回路間の接続には不利になる傾向がある。第一の非導電性無機粒子３０の平均粒子径の変動係数（Ｃ．Ｖ．）は１０％以下が好ましく、５％以下がより好ましい。第一の非導電性無機粒子３０は真球状であることが好ましい。導電粒子にした後も同様の方法で測定が可能であり、画像解析により測定される突起の大きさの変動係数は１０％以下が好ましく、５％以下が更に好ましい。
【００３５】
プラスチック核体１０の表面には水酸基、カルボキシル基、アルコキシ基、グリシジル基及びアルコキシカルボニル基から選ばれる官能基が存在することが望ましい。これら官能基が存在することにより、水酸基等の官能基を有する非導電性無機粒子をプラスチック核体に強固に固定することができる。例えば、プラスチック核体を製造する際にアクリル酸を共重合モノマーとして用いることにより、表面にカルボキシル基を有するプラスチック核体を合成することができる。また、グリシジルメタクリレートを共重合モノマーとして用いることにより、グリシジル基を表面に有するプラスチック核体を合成することができる。
【００３６】
複合粒子７は、プラスチック核体１０と第一の非導電性無機粒子３０との間に設けられた高分子電解質層を更に備えていてもよい。この場合、高分子電解質層を介した化学結合により第一の非導電性無機粒子３０がプラスチック核体１０に吸着する。例えば、プラスチック核体、高分子電解質層及び第一の非導電性無機粒子がそれぞれ官能基を有しており、高分子電解質層の官能基が、プラスチック核体及び第一の非導電性無機粒子それぞれの官能基と化学結合していてもよい。化学結合には、共有結合、水素結合、静電相互作用によるイオン結合等が含まれる。
【００３７】
水酸基、カルボキシル基、アルコキシ基、グリシジル基及びアルコキシカルボニル基から選ばれる官能基を表面に有する粒子の表面電位（ゼータ電位）は、ｐＨが中性領域であるとき、通常マイナスである。一方、水酸基を有する非導電性無機粒子の表面電位も通常マイナスである。表面電位がマイナスの粒子の表面を表面電位がマイナスの粒子で十分に被覆することは難しい場合が多いが、これらの間に高分子電解質層を設ける交互積層法により、効率的に非導電性無機粒子をプラスチック核体に吸着させることができる。
【００３８】
高分子電解質層を形成する高分子電解質としては、水溶液中で電離し、荷電を有する官能基を主鎖または側鎖に持つ高分子を用いることができ、ポリカチオンが好ましい。ポリカチオンとしては、一般に、ポリアミン等のように正荷電を帯びることのできる官能基を有するもの、たとえば、ポリエチレンイミン（ＰＥＩ）、ポリアリルアミン塩酸塩（ＰＡＨ）、ポリジアリルジメチルアンモニウムクロリド（ＰＤＤＡ）、ポリビニルピリジン（ＰＶＰ）、ポリリジン、ポリアクリルアミドおよびそれらを少なくとも１種以上を含む共重合体を用いることができる。高分子電解質の中でもポリエチレンイミンは電荷密度が高く、結合力が強い。
【００３９】
高分子電解質層は、エレクトロマイグレーションや腐食を避けるために、アルカリ金属（Ｌｉ、Ｎａ、Ｋ、Ｒｂ、Ｃｓ）イオン、及びアルカリ土類金属（Ｃａ、Ｓｒ、Ｂａ、Ｒａ）イオン、ハロゲン化物イオン（フッ素イオン、クロライドイオン、臭素イオン、ヨウ素イオン）を実質的に含まないことが好ましい。
【００４０】
上記高分子電解質は、水溶性及び水と有機溶媒との混合液に可溶である。高分子電解質の分子量は、用いる高分子電解質の種類により一概には定めることができないが、一般に、５００〜２０００００程度が好ましい。
【００４１】
高分子電解質の種類や分子量を調整することにより、非導電性無機粒子によるプラスチック核体の被覆率をコントロールすることができる。具体的にはポリエチレンイミン等、電荷密度の高い高分子電解質を用いた場合、非導電性無機粒子による被覆率が高くなる傾向があり、ポリジアリルジメチルアンモニウムクロリド等、電荷密度の低い高分子電解質を用いた場合、非導電性無機粒子による被覆率が低くなる傾向がある。又、高分子電解質の分子量が大きい場合、非導電性無機粒子による被覆率が高くなる傾向があり、高分子電解質の分子量が小さい場合、非導電性無機粒子による被覆率が低くなる傾向がある。
【００４２】
水酸基、カルボキシル基、アルコキシ基、グリシジル基及びアルコキシカルボニル基から選ばれる官能基を表面に有するプラスチック核体を高分子電解質溶液中に分散することにより、プラスチック核体表面に高分子電解質が吸着して、高分子電解質層を形成させることができる。高分子電解質層が設けられていることにより、主に静電的な引力によって非導電性無機粒子が吸着される。吸着が進行して電荷が中和されるとそれ以上の吸着が起こらなくなる。したがって、ある飽和点までに至れば、それ以上膜厚が増加することは実質的にない。
【００４３】
高分子電解質層が形成されたプラスチック核体を高分子電解質溶液から取り出した後、リンスにより余剰の高分子電解質を除去することが好ましい。リンスは、例えば、水、アルコール、又はアセトンを用いて行われる。比抵抗値が１８ＭΩ・ｃｍ以上のイオン交換水（いわゆる超純水）が好ましく用いられる。プラスチック核体に吸着した高分子電解質は、プラスチック核体表面に化学結合により静電的に吸着しているために、このリンスの工程で剥離することはない。
【００４４】
上記高分子電解質溶液は、高分子電解質を水または水と水溶性の有機溶媒との混合溶媒に溶解したものである。使用できる水溶性の有機溶媒としては、例えば、メタノール、エタノール、プロパノール、アセトン、ジメチルホルムアミド及びアセトニトリルが挙げられる。
【００４５】
上記高分子電解質溶液における高分子電解質の濃度は、一般に、０．０１〜１０質量％程度が好ましい。また、高分子電解質溶液のｐＨは、特に限定されない。高分子電解質を高濃度で用いた場合、非導電性無機粒子によるプラスチック核体の被覆率が高くなる傾向があり、高分子電解質を低濃度で用いた場合、非導電性無機粒子によるプラスチック核体の被覆率が低くなる傾向がある。
【００４６】
シリカ粒子のような非導電性無機粒子をプラスチック核体表面に強固に結合させるに際し、従来のヘテロ凝集法（官能基を有する基材粒子表面に官能基を有する子粒子を接触させる方法）ではあまり良好な効果が得られない可能性がある。
【００４７】
シリカ粒子のような非導電性無機粒子は、粒子径をそろえると真球状になる傾向がある。真球状のプラスチック核体と真球状の非導電性無機粒子の結合は、理論上点接触になる。点接触の場合結合力が不足するため、めっき中に非導電性無機粒子が剥離する可能性がある。言い換えると、非導電性無機粒子による被覆率のばらつき（Ｃ．Ｖ．）が例えば４０％以上程度まで大きくなることがある。
【００４８】
高分子電解質を用いた交互積層により非導電性無機粒子を被覆する場合、非導電性無機粒子を高分子電解質が巻きつけることになるので、結合力は飛躍的に向上する。結合力の観点からは分子量１万以上の高分子電解質を用いるのが好ましい。結合力は分子量と共に向上するが、分子量が高すぎるとプラスチック核体同士が凝集してしまいやすくなる傾向がある。
【００４９】
非導電性無機粒子は一層のみ被覆されているのがよい。複層積層すると積層量のコントロールが困難になる。
【００５０】
非導電性無機粒子によるプラスチック核体の被覆率は１０〜８０％であることが好ましく、２５〜６０％であることがより好ましい。この場合の被覆率は粒子１００枚のＳＥＭ写真の中心部を画像解析することで算出できる。８０％はほぼ最密充填した場合である。
【００５１】
非導電性無機粒子の吸着後、公知の方法により金属めっき層を形成することにより、表面に突起部を有する金属めっき層を有する導電粒子を作製することができる。
【００５２】
金属めっき層は、単層であってもよく、複数の層から構成される積層構造を有していてもよい。積層構造の場合、耐食性や導電性の観点から、金属めっき層は、内側に設けられたニッケルめっきと、その外側に最外層として積層された金めっき層又はパラジウムめっき層とを有することが好ましい。
【００５３】
金属めっき層を形成する方法としては、無電解めっきの他、置換めっき、電気めっき等の方法がある。あるいは、めっきに代えて、スパッタリングにより金属層を形成してもよい。簡便性やコストの観点から無電解めっきが好ましい。
【００５４】
無電解めっきを行うに際し、非導電性無機粒子が吸着したプラスチック核体を水に超音波で分散させる。非導電性無機粒子がプラスチック核体表面に強固に結合しているため、超音波処理によって非導電性無機粒子が脱落することが少なく、有利である。共振周波数２８〜３８ｋＨｚ、超音波出力１００Ｗで１５分間超音波照射したときの非導電性無機粒子の脱落率が１０％以下であることが好ましく、３％以下であることが更に好ましい。
【００５５】
めっき触媒付与は、従来公知の方法で行えばよく、特に限定しない。例えば、２−アミノピリジンが配位したパラジウムイオン溶液に表面に非導電性無機粒子が吸着したプラスチック核体を浸漬し、次亜燐酸ナトリウム、水素化ホウ素ナトリウム、ジメチルアミンボラン、ヒドラジン、ホルマリン等を加えてパラジウムイオンを金属に還元する方法がある。
【００５６】
続いて、公知の方法で無電解ニッケルめっきを行う。無電解ニッケルめっきを行う方法としては、次亜燐酸ナトリウムを還元剤として構成される無電解ニッケルめっき液を所定の方法に従って建浴、加温しためっき浴によって、触媒付与され非導電性無機粒子が吸着したプラスチック核体を処理する方法がある。
【００５７】
金属めっき層の厚みは１０〜３００ｎｍであることが好ましい。膜厚が１０ｎｍ未満であると、めっきが凹凸形状に追従できずに導電性が低下する傾向がある。膜厚が３００ｎｍを超えると、粒子全体が硬くなりすぎてガラス電極を傷める可能性が高くなる。
【００５８】
以上のようにして表面に２０〜２００ｎｍの突起を有する金属めっき層を有する導電粒子を作製することが出来る。突起の被覆率は１０％〜８０％の範囲であることが好ましく、２５〜６０％の範囲であるのが更に好ましい。
【００５９】
絶縁性を向上させるためには、表面に金めっきまたはパラジウムめっきを施すと良い。金めっき層またはパラジウムめっき層の厚みは１０〜５０ｎｍ範囲であることが好ましい。
【００６０】
以上のようにして作製した表面に突起を有する導電粒子は突起が存在するので、電極ピッチが狭い場合ショート不良が発生する場合がある。そのため、第二の非導電性無機粒子３５を吸着させて金属めっき層表面を部分的に被覆することが望ましい。この第二の非導電性無機粒子３５はシリカ粒子であることが好ましい。第二の非導電性無機粒子３５の平均粒子径は第一の非導電性無機粒子１０の平均粒子径よりも大きいことが好ましい。第二の非導電性無機粒子３５の平均粒子径が第一の非導電性無機粒子の平均粒子径よりも小さいとショート不良が発生しやすくなる傾向がある。第二の非導電性無機粒子３５の平均粒子径は、３０〜２５０ｎｍであることが好ましく、７０〜２００ｎｍであることがより好ましい。第二の非導電性無機粒子３５の平均粒子径も、ＢＥＴ法による比表面積換算法又はＸ線小角散乱法により測定される。
【００６１】
第二の非導電性無機粒子の吸着は、第一の非導電性無機粒子の吸着と同様に、高分子電解質層を介した交互積層法を採用して行うとよい。交互積層を行う前に金属めっき層表面に水酸基、カルボキシル基、アルコキシ基、グリシジル基及びアルコキシカルボニル基から選ばれる官能基を形成するとよい。引き続き、前出と同様の高分子電解質及び処理方法を採用して第二の非導電性無機粒子を強固に吸着させる。
【００６２】
以上のようにして作製した被覆導電粒子の表面に、シリコーンオリゴマーが付着していてもよい。これにより絶縁性を更に向上させることができる。特に、シリカ粒子のように水酸基を表面に有する粒子を第二の非導電性無機粒子として用いると絶縁不良が発生しやすい傾向があることから、疎水性のシリコーンオリゴマーの付着が得に有効である。
【００６３】
図２は、接続構造体の一実施形態を示す断面図である。図２に示す接続構造体は、ドライバーＩＣ６１及びドライバーＩＣ６１上に設けられたバンプ電極６２を有する第一の回路部材６０と、ガラス基板５１及びガラス基板５１上に設けられたＩＺＯ電極５２有する第二の回路部材５０とが異方性導電接着剤５を介して接続されたものである。
【００６４】
異方性導電接着剤５は、フィルム状の絶縁性接着剤３と、絶縁性接着剤３内に分散した上述の被覆導電粒子１とを含有する。
【００６５】
絶縁性接着剤３は、熱硬化性樹脂及びその硬化剤を含有する。絶縁性接着剤３は、熱硬化性樹脂としてのラジカル反応性樹脂及び硬化剤としての有機過酸化物を含有していてもよいし、紫外線などのエネルギー線硬化性樹脂であってもよい。
【００６６】
絶縁性接着剤３を構成する熱硬化性樹脂は好ましくはエポキシ樹脂であり、これとその潜在性硬化剤が好適に組み合わせられる。
【００６７】
潜在性硬化剤としては、イミダゾール系、ヒドラジド系、三フッ化ホウ素−アミン錯体、スルホニウム塩、アミンイミド、ポリアミンの塩、ジシアンジアミド等が挙げられる。
【００６８】
エポキシ樹脂としては、エピクロルヒドリンとビスフェノールＡやＦ、ＡＤ等から誘導されるビスフェノール型エポキシ樹脂、エピクロルヒドリンとフェノールノボラックやクレゾールノボラックから誘導されるエポキシノボラック樹脂やナフタレン環を含んだ骨格を有するナフタレン系エポキシ樹脂、グリシジルアミン、グリシジルエーテル、ビフェニル、脂環式等の１分子内に２個以上のグリシジル基を有する各種のエポキシ化合物等を単独にあるいは２種以上を混合して用いることが可能である。
【００６９】
これらのエポキシ樹脂は、不純物イオン（Ｎａ＋、Ｃｌ−等）や、加水分解性塩素等を３００ｐｐｍ以下に低減した高純度品を用いることがエレクトロマイグレーション防止のために好ましい。
【００７０】
絶縁性接着剤３は、接着後の応力を低減するため、あるいは接着性を向上するために、ブタジエンゴム、アクリルゴム、スチレン−ブタジエンゴム、シリコーンゴム等のゴムを含有してもよい。
【００７１】
絶縁性接着剤３をフィルム状にするために、絶縁性接着剤３にフェノキシ樹脂、ポリエステル樹脂、ポリアミド樹脂等の熱可塑性樹脂をフィルム形成性高分子として配合することが効果的である。これらの熱可塑性樹脂は、熱硬化性樹脂の硬化時の応力緩和の効果も有する。特に、接着性を向上させるために、フィルム形成性高分子が水酸基等の官能基を有することが好ましい。
【００７２】
フィルム状の異方性導電接着剤５は、例えば、絶縁性接着剤と、導電粒子と、これらを溶解又は分散する有機溶剤とを含有する液状組成物を剥離性基材に塗布する工程と、塗布された液状組成物から硬化剤の活性温度以下の温度で有機溶剤を除去する工程とを含む方法により得ることができる。このとき用いられる有機溶剤は、芳香族炭化水素系と含酸素系の混合溶剤が材料の溶解性を向上させるため好ましい。
【００７３】
フィルム状の異方性導電接着剤の接続前の厚みは被覆導電粒子１の粒径及び異方性導電接着剤５の特性を考慮して適宜決定されるが、好ましくは１〜１００μｍである。厚みが１μｍ未満であると接着性が低下する傾向があり、１００μｍを超えると導電性を得るために多量の導電粒子を必要とする傾向がある。同様の観点から、異方性導電接着剤の厚みはより好ましくは３〜５０μｍである。
【００７４】
異方性導電接着剤はフィルム状である必要は必ずしもなく、例えばペースト状であってもよい。
【００７５】
図２の接続構造体において、導電粒子１の各電極との接触部分では絶縁性微粒子が剥離するか電極に埋め込まれて、対向する電極同士（矢印Ａの方向）は導通する。一方、同一基板上で隣り合う電極間（矢印Ｂの方向）は絶縁性微粒子が介在することで絶縁性が維持される。
【実施例】
【００７６】
以下、実施例を挙げて本発明についてさらに具体的に説明する。ただし、本発明はこれら実施例に限定されるものではない。
【００７７】
（実施例１）
架橋度を調整したジビニルベンゼンとアクリル酸の共重合体からなる平均粒径３．７μｍのプラスチック核体１０ｇを準備した。このプラスチック核体はその表面にカルボキシル基を有する。プラスチック核体の硬さ（２００℃において粒子直径が２０％変位したときの圧縮弾性率、２０％Ｋ値）は１５０ｋｇｆ／ｍｍ２であった。
【００７８】
分子量７００００の３０質量％ポリエチレンイミン水溶液（和光純薬社製）を、超純水で０．３質量％まで希釈した。この０．３質量％ポリエチレン水溶液３００ｍＬに上記プラスチック核体１０ｇを加え、室温で１５分攪拌した。φ３μｍのメンブレンフィルタ（ミリポア社製）を用いた濾過によりプラスチック核体を取り出し、取り出されたプラスチック核体を超純水３００ｇに入れて室温で５分攪拌した。次いでφ３μｍのメンブレンフィルタ（ミリポア社製）を用いた濾過によりプラスチック核体を取り出し、メンブレンフィルタ上のプラスチック核体を２００gの超純水で２回洗浄し、吸着していないポリエチレンイミンを除去して、ポリエチレンイミンが吸着したプラスチック核体を得た。
【００７９】
平均粒子径１００ｎｍのコロイダルシリカ分散液を超純水で希釈して、０．３３質量％シリカ粒子分散液（シリカ総量：１ｇ）を得た。そこにポリエチレンイミンが吸着した上記プラスチック核体を入れ、室温で１５分攪拌した。その後φ３μｍのメンブレンフィルタ（ミリポア社製）を用いた濾過によりプラスチック核体を取り出した。濾液からシリカは抽出されなかったことから、実質的に全てのシリカ粒子がプラスチック核体に吸着したことが確認された。シリカ粒子が吸着したプラスチック核体を超純水２００ｇに入れて室温で５分攪拌した。その後、φ３μｍのメンブレンフィルタ（ミリポア社製）を用いた濾過によりプラスチック核体を取り出し、メンブレンフィルタ上のプラスチック核体を２００ｇの超純水で２回洗浄した。洗浄後のプラスチック核体を８０℃で３０分、１２０℃で１時間の順に加熱することにより乾燥して、第一の非導電性無機粒子としてのシリカ粒子が表面に吸着したプラスチック核体（複合粒子）を得た。
【００８０】
上記複合粒子を１ｇ分取し、共振周波数２８ｋＨｚ、出力１００Ｗの超音波を１５分間照射した後、パラジウム触媒であるアトテックネネオガント８３４（アトテックジャパン株式会社製：商品名）を８質量％含有するパラジウム触媒化液１００ｍＬに添加して、超音波を照射しながら３０℃で３０分攪拌した。その後、φ３μｍのメンブレンフィルタ（ミリポア社製）を用いた濾過により複合粒子を取出し、取り出された複合粒子を水洗した。水洗後の複合粒子を、ｐＨ６．０に調整された０．５質量％ジメチルアミンボラン液に添加し、表面が活性化された複合粒子を得た。
【００８１】
この表面が活性化された複合粒子を蒸留水に浸漬し、超音波分散して、懸濁液を得た。この懸濁液を５０℃で攪拌しながら、硫酸ニッケル６水和物５０ｇ／Ｌ、次亜リン酸ナトリウム一水和物２０ｇ／Ｌ、ジメチルアミンボラン２．５ｇ／Ｌ及びクエン酸５０ｇ／Ｌを混合しｐＨを７．５に調整した無電解めっき液Ａを徐々に添加し、複合粒子上に無電解ニッケルめっき層を形成させた。サンプリングと原子吸光によって、ニッケルの膜厚を調整し、ニッケルめっき層の膜厚が７００Åになった時点で無電解めっき液Ａの添加を中止した。濾過後、１００ｍＬの純水を用いた洗浄を６０秒行い、表面に突起を有するニッケル膜を有する導電粒子を得た。ニッケル膜の突起の高さをＳＥＭで観測したところ、プラスチック核体に吸着したシリカ粒子の粒径とほぼ同じ１００ｎｍであった。
【００８２】
分子量７００００の３０質量％ポリエチレンイミン水溶液（和光純薬社製）を、超純水で０．３質量％まで希釈した。この０．３質量％ポリエチレン水溶液３００ｍＬに上記導電粒子を加え、室温で１５分攪拌した。φ３μｍのメンブレンフィルタ（ミリポア社製）を用いた濾過により導電粒子を取出し、取り出された導電粒子を超純水２００ｇに入れて室温で５分攪拌した。更に、φ３μｍのメンブレンフィルタ（ミリポア社製）を用いた濾過により導電粒子を取出し、メンブレンフィルタ上の導電粒子を２００gの超純水で２回洗浄して、吸着していないポリエチレンイミンを除去した。
【００８３】
次いで、φ１３０ｎｍのコロイダルシリカ分散液を超純水で希釈して、０．１質量％シリカ粒子分散液を得た。そこに、上記のポリエチレンイミンによる処理済の導電粒子を入れて室温で１５分攪拌した。φ３μｍのメンブレンフィルタ（ミリポア社製）を用いた濾過により導電粒子を取出し、取り出された導電粒子を超純水２００ｇに入れて室温で５分攪拌した。更に、φ３μｍのメンブレンフィルタ（ミリポア社製）を用いた濾過により導電粒子を取出し、メンブレンフィルタ上の導電粒子を２００gの超純水で２回洗浄して、吸着していないシリカ粒子を除去し、シリカ粒子が表面に吸着した被覆導電粒子を得た。
【００８４】
得られた被覆導電粒子表面に分子量３０００のシリコーンオリゴマーであるＳＣ６０００（日立化成工業株式会社製）を付着させて、被覆導電粒子の表面を疎水化した。疎水化後の被覆導電粒子を８０℃で３０分、１２０℃で１時間の順の加熱により乾燥して、疎水化された被覆導電粒子を得た。ＳＥＭ写真を画像解析することでシリカ粒子による導電粒子の平均被覆率を測定したところ、約２８％であった。
【００８５】
（２）異方性導電接着フィルム及び接続構造体サンプルの作製
フェノキシ樹脂（ユニオンカーバイド社製商品名、ＰＫＨＣ）１００ｇと、アクリルゴム（ブチルアクリレート４０質量部、エチルアクリレート３０質量部、アクリロニトリル３０質量部、グリシジルメタクリレート３質量部の共重合体、分子量：８５万）７５ｇを酢酸エチル４００ｇに溶解し、３０質量％溶液を得た。この溶液に、マイクロカプセル型潜在性硬化剤を含有する液状エポキシ樹脂（エボキシ当量１８５、旭化成エポキシ株式会社製、ノバキュアＨＸ−３９４１）３００ｇを加え、撹拌して接着剤溶液を準備した。
【００８６】
この接着剤溶液に、上記導電粒子１を分散させた。その濃度は接着剤溶液の量を基準として９体積％とした。得られた分散液をセパレータ（シリコーン処理したポリエチレンテレフタレートフイルム、厚み４０μｍ）にロールコータを用いて塗布し、９０℃で１０分の加熱により乾燥して、厚み２５μｍの異方性導電接着フィルムをセパレータ上に形成させた。
【００８７】
次に、作製した異方性導電接着フィルムを用いて、金バンプ（面積：３０×９０μｍ、スペース１０μｍ、高さ：１５μｍ、バンブ数３６２）付きチップ（１．７×１．７ｍｍ、厚み：０．５μｍ）とＩＺＯ回路付きガラス基板（厚み：０．７ｍｍ）の接続を、以下に示すｉ）〜ｉｉｉ）の手順に従って行った。
ｉ）異方性導電接着フィルム（２×１９ｍｍ）をＩＺＯ回路付きガラス基板に８０℃、０．９８ＭＰａ（１０ｋｇｆ／ｃｍ２）での圧力で貼り付ける。
ｉｉ）セパレータを剥離し、チップのバンプとＩＺＯ回路付きガラス基板の位置合わせを行う。
ｉｉｉ）１９０℃、４０ｇｆ／バンプ、１０秒の条件でチップ上方から加熱及び加圧を行い、本接続を行う。
【００８８】
（実施例２）
０．３３質量％シリカ粒子分散液（シリカ総量：１ｇ）に代えて、０．５３質量％シリカ粒子分散液（シリカ総量：１．６ｇ）を用いたこと以外は実施例１と同様にして、表面にシリカ粒子が吸着したプラスチック核体（複合粒子）の作製、及びこれの表面にニッケル膜を形成させた導電粒子の作製を行った。得られた導電粒子に対して、実施例１と同様の手順でシリカ粒子の吸着及び疎水化処理を行って、被覆導電粒子を得た。さらに、得られた被覆導電粒子を用いて、実施例１と同様の手順で異方性導電接着フィルム及び接続構造体サンプルの作製を行った。
【００８９】
（実施例３）
０．３３質量％シリカ粒子分散液（シリカ総量：１ｇ）に代えて、０．４２質量％シリカ粒子分散液（シリカ総量：１．２７ｇ）を用いたこと以外は実施例１と同様にして、表面にシリカ粒子が吸着したプラスチック核体（複合粒子）の作製、及びこれの表面にニッケル膜を形成させた導電粒子の作製を行った。得られた導電粒子に対して、実施例１と同様の手順でシリカ粒子の吸着及び疎水化処理を行って、被覆導電粒子を得た。さらに、得られた被覆導電粒子を用いて、実施例１と同様の手順で異方性導電接着フィルム及び接続構造体サンプルの作製を行った。
【００９０】
（実施例４）
０．３３質量％シリカ粒子分散液（シリカ総量：１ｇ）に代えて、０．１８質量％シリカ粒子分散液（シリカ総量：０．５３ｇ）を用いたこと以外は実施例１と同様にして、表面にシリカ粒子が吸着したプラスチック核体（複合粒子）の作製、及びこれの表面にニッケル膜を形成させた導電粒子の作製を行った。得られた導電粒子に対して、実施例１と同様の手順でシリカ粒子の吸着及び疎水化処理を行って、被覆導電粒子を得た。さらに、得られた被覆導電粒子を用いて、実施例１と同様の手順で異方性導電接着フィルム及び接続構造体サンプルの作製を行った。
【００９１】
（実施例５）
０．３３質量％シリカ粒子分散液（シリカ総量：１ｇ）に代えて、０．０７質量％シリカ粒子分散液（シリカ総量：０．２１ｇ）を用いたこと以外は実施例１と同様にして、表面にシリカ粒子が吸着したプラスチック核体（複合粒子）の作製、及びこれの表面にニッケル膜を形成させた導電粒子の作製を行った。得られた導電粒子に対して、実施例１と同様の手順でシリカ粒子の吸着及び疎水化処理を行って、被覆導電粒子を得た。さらに、得られた被覆導電粒子を用いて、実施例１と同様の手順で異方性導電接着フィルム及び接続構造体サンプルの作製を行った。
【００９２】
（実施例６）
架橋度の制御により、硬さ（２００℃における２０％Ｋ値）を２８０ｋｇｆ／ｍｍ２に調整した共重合体粒子をプラスチック核体として用いた。これ以外は実施例１と同様にして、表面にシリカ粒子が吸着したプラスチック核体（複合粒子）の作製、及びこれの表面にニッケル膜を形成させた導電粒子の作製を行った。得られた導電粒子に対して、実施例１と同様の手順でシリカ粒子の吸着及び疎水化処理を行って、被覆導電粒子を得た。さらに、得られた被覆導電粒子を用いて、実施例１と同様の手順で異方性導電接着フィルム及び接続構造体サンプルの作製を行った。
【００９３】
（実施例７）
架橋度の制御により、硬さ（２００℃における２０％Ｋ値）を１００ｋｇｆ／ｍｍ２に調整した共重合体粒子をプラスチック核体として用いた。これ以外は実施例１と同様にして、表面にシリカ粒子が吸着したプラスチック核体（複合粒子）の作製、及びこれの表面にニッケル膜を形成させた導電粒子の作製を行った。得られた導電粒子に対して、実施例１と同様の手順でシリカ粒子の吸着及び疎水化処理を行って、被覆導電粒子を得た。さらに、得られた被覆導電粒子を用いて、実施例１と同様の手順で異方性導電接着フィルム及び接続構造体サンプルの作製を行った。
【００９４】
（実施例８）
０．３３質量％シリカ粒子分散液（シリカ総量：１ｇ）に代えて、０．０５質量％シリカ粒子分散液（シリカ総量：０．１５ｇ）を用いたこと以外は実施例１と同様にして、表面にシリカ粒子が吸着したプラスチック核体（複合粒子）の作製、及びこれの表面にニッケル膜を形成させた導電粒子の作製を行った。得られた導電粒子に対して、実施例１と同様の手順でシリカ粒子の吸着及び疎水化処理を行って、被覆導電粒子を得た。さらに、得られた被覆導電粒子を用いて、実施例１と同様の手順で異方性導電接着フィルム及び接続構造体サンプルの作製を行った。
【００９５】
（実施例９）
架橋度の制御により、硬さ（２００℃における２０％Ｋ値）を７５ｋｇｆ／ｍｍ２に調整した共重合体粒子をプラスチック核体として用いた。これ以外は実施例１と同様にして、表面にシリカ粒子が吸着したプラスチック核体（複合粒子）の作製、及びこれの表面にニッケル膜を形成させた導電粒子の作製を行った。得られた導電粒子に対して、実施例１と同様の手順でシリカ粒子の吸着及び疎水化処理を行って、被覆導電粒子を得た。さらに、得られた被覆導電粒子を用いて、実施例１と同様の手順で異方性導電接着フィルム及び接続構造体サンプルの作製を行った。
【００９６】
（実施例１０）
架橋度の制御により、硬さ（２００℃における２０％Ｋ値）を３５０ｋｇｆ／ｍｍ２に調整した共重合体粒子をプラスチック核体として用いた。これ以外は実施例１と同様にして、表面にシリカ粒子が吸着したプラスチック核体（複合粒子）の作製、及びこれの表面にニッケル膜を形成させた導電粒子の作製を行った。得られた導電粒子に対して、実施例１と同様の手順でシリカ粒子の吸着及び疎水化処理を行って、被覆導電粒子を得た。さらに、得られた被覆導電粒子を用いて、実施例１と同様の手順で異方性導電接着フィルム及び接続構造体サンプルの作製を行った。
【００９７】
（実施例１１）
０．０３ｍｏｌ／Ｌのエチレンジアミン四酢酸四ナトリウム、０．０４ｍｏｌ／Ｌのクエン酸三ナトリウム及び０．０１ｍｏｌ／Ｌのシアン化金カリウムを含み、水酸化ナトリウムでｐＨ６に調整されためっき液を準備した。このめっき液を用いて、実施例１で作製したニッケル膜を有する導電粒子に対して、引き続き、液温６０℃の条件で厚さが平均２０ｎｍとなるまで金めっき処理を行った。濾過後、１００ｍＬの純水を用いて６０秒洗浄し、ニッケル膜の外側に形成された厚さ２０ｎｍの金膜を有する導電粒子を作製した。さらに、得られた導電粒子を用いて、実施例１と同様の手順で異方性導電接着フィルム及び接続構造体サンプルの作製を行った。
【００９８】
（実施例１２）
テトラクロロパラジウム９ｇ、エチレンジアミン１０ｇ、アミノピリジン５ｇ、次亜リン酸ナトリウム１８ｇ、ポリエチレングリコール２０ｇを１Ｌの超純水に加えためっき液を準備した。このめっき液を用いて、実施例１で作製したニッケル膜を有する導電粒子に対して、引き続き、ｐＨ７．５、液温６０℃の条件で厚さが平均２０ｎｍとなるまでパラジウムめっき処理を行った。濾過後、１００ｍＬの純水を用いて６０秒洗浄し、ニッケル膜の外側に形成された厚さ２０ｎｍのパラジウムめっき膜を有する導電粒子を作製した。さらに、得られた導電粒子を用いて、実施例１と同様の手順で異方性導電接着フィルム及び接続構造体サンプルの作製を行った。
【００９９】
（比較例１）
平均粒子径１００ｎｍのコロイダルシリカに代えて、平均粒径１００ｎｍのアクリル樹脂粒子を用い、０．１５質量％（アクリル樹脂総量：０．４５ｇ）のアクリル樹脂粒子分散液を準備した。この分散液を用いたこと以外は実施例１と同様にして、表面にアクリル樹脂粒子が吸着したプラスチック核体の作製、及びこれの表面にニッケル膜を形成させた導電粒子の作製を行った。得られた導電粒子に対して、実施例１と同様の手順でシリカ粒子の吸着及び疎水化処理を行って、被覆導電粒子を得た。さらに、得られた被覆導電粒子を用いて、実施例１と同様の手順で異方性導電接着フィルム及び接続構造体サンプルの作製を行った。
【０１００】
（比較例２）
平均粒子径１００ｎｍのコロイダルシリカに代えて、平均粒子径１００ｎｍのニッケル粒子を用い、１．３２質量％（ニッケル総量：４．０ｇ）のニッケル粒子分散液を準備した。この分散液を用いたこと以外は実施例１と同様にして、表面にニッケル粒子が吸着したプラスチック核体（複合粒子）の作製、及びこれの表面にニッケル膜を形成させた導電粒子の作製を行った。得られた導電粒子に対して、実施例１と同様の手順でシリカ粒子の吸着及び疎水化処理を行って、被覆導電粒子を得た。さらに、得られた被覆導電粒子を用いて、実施例１と同様の手順で異方性導電接着フィルム及び接続構造体サンプルの作製を行った。
【０１０１】
（比較例３）
表面にシリカ粒子を吸着させることなく、ジビニルベンゼンとアクリル酸共重合体からなる平均粒径３．７μｍのプラスチック核体をそのまま用いたこと以外は実施例１と同様にして、ニッケル膜を有する導電粒子を作製した。さらに、得られた導電粒子を用いて、実施例１と同様の手順で異方性導電接着フィルム及び接続構造体サンプルの作製を行った。
【０１０２】
（比較例４）
表面に突起を有する導電粒子を作成後、第二の非導電性無機粒子としてのシリカ粒子による被覆を行うことなく、そのまま導電粒子として用いて実施例１と同様の手順で異方性導電接着フィルム及び接続構造体サンプルの作製を行った。
【０１０３】
（比較例５）
φ１３０ｎｍコロイダルシリカ分散液に代えて、φ１３０ｎｍアクリル樹脂粒子分散液を用いて、アクリル樹脂粒子により導電粒子を被覆したこと以外は実施例１と同様にして、被覆導電粒子を得た。さらに、得られた被覆導電粒子を用いて、実施例１と同様の手順で異方性導電接着フィルム及び接続構造体サンプルの作製を行った。
【０１０４】
（被覆率と被覆ばらつきの評価）
表面にシリカ粒子が吸着したプラスチック核体（複合粒子）のＳＥＭ画像を１００枚準備し、中心部分（直径２μｍの円）の画像解析によりシリカ粒子による被覆率と被覆ばらつきを測定した。被覆ばらつき（Ｃ．Ｖ．）は被覆率の標準偏差／平均被覆率により算出した。その結果を各導電粒子の構成とともに表１に示す。
【０１０５】
【表１】
2011029180.tif 000003
【０１０６】
（絶縁抵抗試験及び導通抵抗試験）
各実施例及び比較例で作製したサンプルの絶縁抵抗試験及び導通抵抗試験を行った。異方性導電接着フィルムはチップ電極間の絶縁抵抗が高く、チップ電極／ガラス電極間の導通抵抗が低いことが重要である。チップ電極間の絶縁抵抗は１０サンプルを測定した。絶縁抵抗は初期値とマイグレーション試験（気温６０℃、湿度９０％、２０Ｖ印加）の条件で１０００時間放置）を行い、絶縁抵抗＞１０９（Ω）を良品とした場合の歩留まりを算出した。又、チップ電極／ガラス電極間の導通抵抗に関しては１４サンプルの平均値を測定した。導通抵抗は初期値と吸湿耐熱試験（気温８５℃、湿度８５％の条件で１０００時間放置）後の値を測定した。
【０１０７】
（ガラス電極の割れ）
一箇所でもガラス電極に割れがある場合に割れありとした。
【０１０８】
（圧痕）
実装後ガラス基板側の電極上に粒子の潰れた痕跡が残るかどうかで判断した。圧痕は粒子捕捉を確認するために、電極部に窪みが出来るかどうかで判断する。粒子が柔らかすぎると圧痕がでない場合がある。この場合は導電性の検査が現実的に困難になる。
【０１０９】
（めっき剥がれ）
導電粒子の１０％以上にめっき剥がれが発生した場合にめっき剥がれありと判断した
【０１１０】
【表２】
2011029180.tif 000004
【０１１１】
測定結果を表２に示す。いずれの実施例も、十分な絶縁抵抗とともに良好な初期導電性を達成した。これは、硬質なシリカ粒子がニッケル層の突起をＩＺＯ電極に押し付けることにより硬質なＩＺＯ電極にニッケル突起が突き刺さることで、導通性が増したためと考えられる。金めっき層又はパラジウムめっき層を設けた実施例１１、１２も良好な特性を示した。導電粒子を被覆する第二の非導電性無機粒子としてアクリル樹脂粒子を用いた比較例５は、めっき突起の圧力によりアクリル樹脂粒子が変形し、絶縁性と導通性が実施例１に比べて劣るものとなったと考えられる。
【符号の説明】
【０１１２】
１…被覆導電粒子、３…絶縁性接着剤、５…異方性導電接着剤、７…複合粒子、１０…プラスチック核体、２０…金属めっき層、２０ａ…突起部、３０…第一の非導電性無機粒子、３５…第二の非導電性無機粒子、５１…ガラス基板、５２…ＩＺＯ電極、６１…ドライバーＩＣ、６２…バンプ電極。
【図１】
2011029180.tif 000005
【図２】
2011029180.tif 000006